(57)【要約】【課題】  防汚性や殺菌性等に優れたまつ毛カール器を提供する。【解決手段】  先端部に受板を設けた第１アームと先端部に保持手段を設けた第２アームを枢軸を介して回動自在に交差配置した構成とされ、第１アームと第２アームのそれぞれの尾端部に設けた第１把持部と第２把持部を相互に閉じたとき保持手段を受板の受面に当接せしめ、第１把持部と第２把持部を相互に開いたとき保持手段を受板の受面から離反せしめるように構成したまつ毛カール器であり、少なくとも受板をチタン（Ｔｉ）により形成すると共に、該受板の表面を酸化せしめることにより少なくとも受面に酸化チタン（ＴｉＯ2）による酸化膜を形成した構成である。【選択図】  図１
2005058424.tif 000002
【特許請求の範囲】
【請求項１】
先端部に受板（６）を設けた第１アーム（２）と先端部に保持手段（８）を設けた第２アーム（３）を枢軸（４）を介して回動自在に交差配置した構成とされ、第１アーム（２）と第２アーム（３）のそれぞれの尾端部に設けた第１把持部（２ａ）と第２把持部（３ａ）を相互に閉じたとき保持手段（８）を受板（６）の受面（６ａ）に当接せしめ、第１把持部（２ａ）と第２把持部（３ａ）を相互に開いたとき保持手段（８）を受板（６）の受面（６ａ）から離反せしめるように構成したまつ毛カール器において、
少なくとも受板（６）をチタン（Ｔｉ）により形成すると共に、該受板（６）の表面を酸化せしめることにより少なくとも受面（６ａ）に酸化チタン（ＴｉＯ2）による酸化膜を形成して成ることを特徴とするまつ毛カール器。
【請求項２】
前記酸化膜は、受板（６）を構成するチタン板を陽極として電解液に浸漬した状態で直流電流を通電する陽極酸化法に基づいて、電圧を２０Ｖ以上で１１０Ｖ以下に限定することにより、受面（６ａ）に生成された酸化膜による干渉色を有彩色に形成して成ることを特徴とする請求項１に記載のまつ毛カール器。
【発明の詳細な説明】
【技術分野】
【０００１】
本発明は、防汚性や殺菌性等に優れたまつ毛カール器に関する。
【背景技術】
【０００２】
従来、まつ毛カール器は、先端部に受板を設けた第１アームと先端部に保持手段を設けた第２アームを枢軸を介して回動自在に交差配置しており、第１アームと第２アームのそれぞれの尾端部に設けた第１把持部と第２把持部を相互に閉じることにより、保持手段を受板の表面に当接せしめるように構成されている。従って、ユーザは、受板と保持手段の間にまつ毛を保持することにより、まつ毛にカールを付与することができる。
【特許文献１】特開２００１−１７８５２７号公報
【発明の開示】
【発明が解決しようとする課題】
【０００３】
このようなまつ毛カール器は、主として婦女子をユーザとするため、ユーザは、まつ毛にマスカラを施しているのが通常である。従って、まつ毛カール器を使用するたびに、受板の表面にマスカラが付着し、或いは、マスカラを施していない場合でも、目ヤニが付着する等、汚損される。このため、使用の都度、洗浄を必要とするが、ブラッシング等による洗浄作業は、極めて煩雑である。
【０００４】
そして、洗浄を怠ると、雑菌の増殖により極めて不衛生であり、特に、まつ毛カール器の性質上、眼に対する衛生上の問題がある。
【０００５】
更に、まつ毛カール器は、第１アーム及び第２アームを金属により形成すると共に、メッキ処理したものが一般的であるが、ニッケルやクロム等において顕著に見られるように、ユーザの人体における金属アレルギーを生じる虞れがある。
【課題を解決するための手段】
【０００６】
本発明は、上記課題を解決したまつ毛カール器を提供するものであり、その手段として構成したところは、先端部に受板を設けた第１アームと先端部に保持手段を設けた第２アームを枢軸を介して回動自在に交差配置した構成とされ、第１アームと第２アームのそれぞれの尾端部に設けた第１把持部と第２把持部を相互に閉じたとき保持手段を受板の受面に当接せしめ、第１把持部と第２把持部を相互に開いたとき保持手段を受板の受面から離反せしめるように構成したまつ毛カール器において、少なくとも受板をチタン（Ｔｉ）により形成すると共に、該受板の表面を酸化せしめることにより少なくとも受面に酸化チタン（ＴｉＯ2）による酸化膜を形成して成る点にある。
【０００７】
本発明において、前記酸化膜は、受板を構成するチタン板を陽極として電解液に浸漬した状態で直流電流を通電する陽極酸化法に基づいて、電圧を２０Ｖ以上で１１０Ｖ以下に限定することにより、受面に生成された酸化膜による干渉色を有彩色に形成することが好ましい。
【発明の効果】
【０００８】
本発明によれば、少なくとも受板をチタン（Ｔｉ）により形成しているので、まつ毛カール器を使用する際、ユーザの顔面に接触し易い受板により、ユーザの人体に金属アレルギーを生じることはない。即ち、種々の多くの金属のうち、チタンが金属アレルギーを生じないことは良く知られている通りである。
【０００９】
特に本発明によれば、受板の表面を酸化せしめることにより少なくとも受面に酸化チタン（ＴｉＯ2）による酸化膜を形成し、該酸化膜により光触媒を構成しているので、まつ毛カール器に特有の問題に関して、防汚性、殺菌性、消臭性、その他の点において優れた効果を奏する。
【００１０】
酸化チタン（ＴｉＯ2）は、紫外線（波長３９０ｎｍ以下）のエネルギーを受けることにより、価電子帯電子が励起して伝導帯電子となる光励起状態を生成し、価電子帯の正孔と伝導帯電子とによる光触媒反応を生じることが知られている。そして、この光触媒反応によれば、表面に水を強く吸着する超親水性、表面に付着した汚れを表面での水の光吸着により浮き上がらせる防汚性、同時に汚れ等の有機物質を表面での光酸化により分解することによる殺菌性及び消臭性を有することが実証されている。因みに、このような光触媒機能は、酸化チタンの薄膜が残存している限り持続し、ほぼ半永久的である。
【００１１】
このため、本発明によれば、まつ毛カール器を使用することにより受板の表面にマスカラや目ヤニが付着すると、受板を含むまつ毛カール器をコップ等の容器に滞留せしめた水の中に浸漬し放置しておけば、１〜２時間程度で酸化膜の全面から微細な気泡が生成され、超親水性による汚れの剥離と、汚れの分解による殺菌と消臭を好適に行わしめるので、従来のようなブラッシング等は必要でなく、簡単容易に水洗することができ、洗浄後は、表面が元の美麗な外観に戻り、しかも、衛生的に良好な状態となる。このような光触媒反応による水洗作業は、日光のあたる窓辺等で行うことが好ましいが、日光のあたらない暗い場所においても、事前に日光を十分にあてておけば水洗効果の点において大きな優劣はなく、また、室内においても蛍光灯の光には紫外線が含まれているので、相応の効果が得られる。
【００１２】
更に、副次的ではあるが、酸化チタンによる前述の光触媒反応は、光励起された伝導帯電子がマイナス電荷とされているので、紫外線を受ける場所においてまつ毛カール器を使用するに際して、ユーザの人体に対するマイナスイオン効果があり、健康増進に資することができる。
【００１３】
ところで、酸化チタンによる光触媒は、近年、種々の技術分野で注目されているが、一般的には、酸化チタン粉末を母材の表面にコーティングするコーティング法が利用されている。このような酸化チタンの粉末は、通常、白色であるため、コーティング膜は、ほとんど透明であり、僅かに青みがかった色を呈するに過ぎない。そして、母材の表面に対する均一塗布が困難である。
【００１４】
この点に関して、本発明によれば、チタン製とした受板の表面を酸化せしめ、酸化チタンによる酸化膜を形成する構成であるから、酸化膜の膜厚を均一に形成することができ、しかも、陽極酸化法に基づいて、極めてカラフルな酸化膜を形成することができる。
【００１５】
特に本発明において、まつ毛カール器の受板は、陽極酸化法により酸化チタンの膜を化成するに際し、化成電圧を所定値に限定することにより、生成された酸化膜の干渉色が有彩色となるように形成しており、これにより外観美を創出するだけでなく、ユーザがまつ毛カール器を使用し、まつ毛にカールを付与する際の作業の容易性に貢献する。即ち、まつ毛カール器の第１アーム及び第２アームは、折曲成形された金属線にメッキを施しているため銀色を呈しているのが通常であるが、受部も同様の銀色であると、使用時にユーザの目に近接させたとき、受部だけを他の部分と識別することが困難であり、使い勝手が良くない。これに対して、受部の少なくとも受面を銀色ではなく有彩色に着色しておけば、該受面をまつ毛カール器の他の部分から容易に識別することができるので、目に近接させる際の作業が容易となる。
【００１６】
また、本発明のように受板をチタン板により形成した場合、チタンの母材は、無彩色に近い暗色とされているのが一般的なため、まつ毛カール器を使用した後、マスカラ等が付着していることを認識し難く、ユーザが洗浄すべきことを忘れてしまう可能性がある。このため、生成すべき酸化膜の色相は、可及的に明るい有彩色とすることが好ましく、本発明によれば、干渉色を有彩色とした酸化膜を形成できるという効果がある。
【発明を実施するための最良の形態】
【００１７】
以下図面に基づいて本発明の好ましい実施形態を詳述する。
【００１８】
（第１実施形態）
図１及び図２は、本発明の第１実施形態を示しており、まつ毛カール器１は、それぞれ表面をメッキ処理により銀色に施された金属線により折曲成形された第１アーム２と第２アーム３を交差配置した構成とされ、両アームを交差部において枢軸４により回動自在に枢結している。
【００１９】
第１アーム２は、枢軸４よりも尾端側に第１把持部２ａを設けると共に、枢軸４よりも先端側に末広がり状に延びる支持アーム２ｂ、２ｂを延設し、該支持アーム２ｂ、２ｂの先端部５、５に受板６を架設固着している。受板６は、チタン（Ｔｉ）の薄板により形成され、下向きに膨出する円弧状に湾曲成形されており、受板６の内側縁を含む上面により受面６ａを構成している。尚、図例の場合、第１把持部２ａは、合成樹脂により成形されているが、第１アーム２の金属線により一体に折曲成形しても良い。
【００２０】
第２アーム３は、枢軸４よりも尾端側に第２把持部３ａを設けると共に、枢軸４よりも先端側に突出する揺動部３ｂに連動連結されたロッド７を介して先端部に保持手段８を設けている。保持手段８は、前記受板６の内側縁に対向して配置されると共に、該受板６に合致する湾曲形状に形成された金属板製のホルダ８ａにより構成され、前記支持アーム２ｂ、２ｂに対して軸方向に摺動自在となるように架設されており、受板６の内側縁に対向する線状のゴム材等から成る弾性体８ｂを設けている。尚、ホルダ８ａ及び弾性体８ｂは、合成樹脂により成形しても良い。また、図例の場合、第２把持部３ｂは、合成樹脂により成形されているが、第２アーム３の金属線により一体に折曲成形しても良い。
【００２１】
まつ毛カール器１は、図１に実線で示すように、第１把持部２ａと第２把持部３ａを相互に閉じることにより、ロッド７を介して保持手段８を往動せしめ、弾性体８ｂを受板６の受面６ａの内側縁に当接せしめる。従って、これによりユーザは、まつ毛にカールを付与することができる。一方、図１に鎖線で示すように、第１把持部２ａと第２把持部３ａを相互に開いたとき、ロッド７を介して保持手段８を受板６の受面６ａの内側縁から離反せしめる。
【００２２】
図２に示すように、受板６は、左右両端にほぼ水平に延びる翼片部６ｂ、６ｂを設けている。これに対して、支持アーム２ｂ、２ｂの先端部５にはスリット５ａが開設されている。そこで、翼片部６ｂ、６ｂをスリット５ａ、５ａに挿入すると共にカシメ固着することにより、受板６が支持アーム２ｂ、２ｂの先端部に取付けられる。
【００２３】
この第１実施形態において、受板６は、後付けされる独立した部品を構成しているので、該受板６をチタン（Ｔｉ）の薄板により形成し、該受板６を構成するチタン板を陽極として電解液に浸漬した状態で直流電流を通電する陽極酸化法により、少なくとも内側縁を含む受面６ａに二酸化チタン（ＴｉＯ2）による酸化膜を形成している。
【００２４】
裸の受板６を電解液に浸漬することにより陽極酸化を行う場合は、受面６ａを含む受板６の全表面に酸化膜が化成される。然しながら、本発明において、酸化膜は、受板６の全表面に形成する他、少なくとも内側縁を含む受面６ａに形成しておけば良く、この場合、例えば受板６の下面を樹脂被覆等によりマスキングした状態で陽極酸化を行えば良く、これにより受面６ａにのみ酸化膜が化成される。尚、陽極酸化の後、マスキング材は、受板６から剥離しても良く、残存させたままとしても良い。
【００２５】
尚、本発明において、まつ毛カール器１の受板６以外の部分、例えば、保持手段８その他の部分においても、母材をチタンにより構成すると共に、その表面に二酸化チタン（ＴｉＯ2）による酸化膜を形成しても良いことは勿論である。
【００２６】
（第２実施形態）
図３及び図４は、本発明の第２実施形態を示している。以下、説明の便宜上、上述した第１実施例と同一部材については、同一符号を付して説明する。
【００２７】
まつ毛カール器１は、それぞれ表面をメッキ処理により銀色に施された金属線により折曲成形された第１アーム２と第２アーム３を交差配置した構成とされ、両アームを交差部において枢軸４により回動自在に枢結している。
【００２８】
第１アーム２は、枢軸４よりも尾端側に第１把持部２ａを設けると共に、枢軸４よりも先端側に末広がり状に広幅となる板状の支持アーム２ｂを延設し、該支持アーム２ｂに受板６を重ね合わせて固着している。受板６は、チタン（Ｔｉ）の薄板により形成され、支持アーム２ｂとほぼ同形の重合部６ｃの尾端部に設けた爪片６ｄにより支持アーム２ｂにカシメ固着され、該受板６の先端部に上方に開口する断面溝形の受部６ｅを折曲成形し、開口縁を含む受部６ｅの溝面により受面６ａを構成している。尚、図例の場合、第１把持部２ａは、第１アーム２の金属線により一体に折曲成形されているが、合成樹脂により成形したグリップ材により形成しても良い。
【００２９】
第２アーム３は、枢軸４よりも尾端側に第２把持部３ａを設けると共に、枢軸４よりも先端側に末広がり状に広幅となる板状の延長アーム３ｃを延設し、該延長アーム３ｃに保持手段８を構成する保持板８ｃを重ね合わせて固着している。保持板８ｃは、図例では表面をメッキ処理された金属薄板により形成され、延長アーム３ｃとほぼ同形の重合部８ｄの尾端部に設けた爪片８ｅにより延長アーム３ｃにカシメ固着され、該保持板８ｃの先端部から下向きに折曲された保持部８ｆを垂設している。尚、図例の場合、第２把持部３ａは、第２アーム３の金属線により一体に折曲成形されているが、合成樹脂により成形したグリップ材により形成しても良い。
【００３０】
まつ毛カール器１は、第１把持部２ａと第２把持部３ａを相互に閉じることにより、保持部８ｆを受面６ａに当接せしめる。従って、これによりユーザは、まつ毛にカールを付与することができる。一方、第１把持部２ａと第２把持部３ａを相互に開いたとき、保持部８ｆを受面６ａから離反せしめる。
【００３１】
図４に示すように、受板６は、溝形の受部６ｅの内側面に係止孔９を形成している。これに対して、支持アーム２ｂは、先端に突片９を設けている。そこで、受板６を支持アーム２ｂに取付けるに際し、受板６を支持アーム２ｂの上面に重ね合わせると共に、突片９を係止孔９に挿入係止した後、前述のように爪片６ｄを支持アーム２ｂの首部にカシメ固着される。
【００３２】
このように受板６は、後付けされる独立した部品を構成しているので、該受板６をチタン（Ｔｉ）の薄板により形成し、該受板６を構成するチタン板を陽極として電解液に浸漬した状態で直流電流を通電する陽極酸化法により、少なくとも受面６ａの表面に二酸化チタン（ＴｉＯ2）による酸化膜を形成している。
【００３３】
上述した第１実施形態と同様に、酸化膜は、受板６の全表面に形成しても良いが、マスキング方法により少なくとも受面６ａに形成しておけば良い。
【００３４】
また、図４に示すように、保持板８ｃは、保持部８ｆの折曲部の近傍に係止孔１１を形成している。これに対して、延長アーム３ｃは、先端に突片１２を設けている。そこで、保持板８ｃを延長アーム３ｃに取付けるに際し、保持板８ｃを延長アーム３ｃの上面に重ね合わせるに際して、突片１２を係止孔１１に挿入係止した後、前述のように爪片８ｅを延長アーム３ｃの首部にカシメ固着される。保持板８ｃは、表面をメッキ処理した金属板により形成しても良いが、このように保持板８ｃを後付けされる独立した部品として構成するときは、該保持板８ｃをチタン（Ｔｉ）の板により形成し、該チタン板を陽極として電解液に浸漬した状態で直流電流を通電する陽極酸化法により、保持板８ｃの表面に二酸化チタン（ＴｉＯ2）による酸化膜を形成しても良く、そうすることが好ましい。この場合、酸化膜は、保持板８ｃの全面に形成しても良いが、少なくとも保持部８ｆに形成しておけば良い。
【００３５】
更に、第２実施形態において、支持アーム２ｂ及び／又は延長アーム３ｃを含む第１アーム２及び／又は第２アーム３をチタンにより形成すると共に、支持アーム２ｂ及び／又は延長アーム３ｃにも陽極酸化法による二酸化チタンの酸化膜を形成しても良く、更には第１アーム２及び／又は第２アーム３の全体に酸化膜を形成しても良い。
【００３６】
（酸化膜の色相）
上述した第１実施形態及び第２実施形態の何れにおいても、受板６は、陽極酸化法により酸化チタンの膜を化成するに際し、化成電圧を所定値に限定することにより、生成された酸化膜の干渉色が有彩色となるように形成している。即ち、チタンの陽極酸化膜の表面の色は、酸化膜表面の反射光線と、酸化膜を透過し母材金属表面で反射して出る光線との干渉による色相を示し、これが干渉色と称されるものであるが、本発明では、干渉色の色相が無彩色ではなく有彩色になるように形成されている。
【００３７】
このような干渉色の色相は、チタン板を陽極として印加する直流電圧（化成電圧）の値により定まることが実証されており、実験結果の１例を表１に示す。
【００３８】
【表１】
2005058424.tif 000003
【００３９】
表１に示されるように、化成電圧を１０Ｖとしたとき、チタン表面に化成された二酸化チタン膜による干渉色の色相は、淡茶系の銀色であり、僅かに有彩色を帯びるがほとんど銀色に近いため、まつ毛カール器１の金属線により形成した第１アーム２ａや第２アーム３ａのクロームメッキ等のメッキ処理による銀色の色相と識別し難く、上述した本発明の目的には適しない。
【００４０】
化成電圧を上げることにより１２０Ｖとしたとき、生成された酸化膜による干渉色の色相は、淡灰色の無彩色となり、まつ毛カール器を使用したときに付着するマスカラの色相と識別し難く、上述した本発明の目的には適しない。更に、電圧を１３０Ｖ、１４０Ｖとしたとき、干渉色は、緑色の有彩色を帯びるが濃暗色であるため、やはり、本発明の目的には適しない。そして、電圧を１５０Ｖ以上にすると、無彩色の灰色から変化せず、有彩色の色相を呈しない。
【００４１】
従って、表１から明らかなように、酸化膜の干渉色が澄んだ有彩色を呈するためには、化成電圧を２０Ｖ以上で１１０Ｖ以下に限定することが必要であり、これにより初めて本発明の目的に適した色相が得られる。尚、本発明者において、陽極酸化法の化成条件を種々変更して実験を繰返したところ、それぞれの電圧値によりチタン板の表面に生成された二酸化チタン膜の干渉色は、表１に示したものと若干色相を相違していたが、何れの実験結果においても、上述した本発明の目的に適した干渉色を呈する酸化膜を得るためには、電圧を２０Ｖ以上で１１０Ｖ以下に設定すれば良いことが判明した。
【図面の簡単な説明】
【００４２】
【図１】本発明の第１実施形態を示す斜視図である。
【図２】本発明の第１実施形態における要部を分解して示す部分拡大斜視図である。
【図３】本発明の第２実施形態を示す斜視図である。
【図４】本発明の第２実施形態における要部を分解して示す斜視図である。
【符号の説明】
【００４３】
１    まつ毛カール器
２    第１アーム
２ａ  第１把持部
２ｂ  支持アーム
３    第２アーム
３ａ  第２把持部
４    枢軸
６    受板
６ａ  受面
８    保持手段
【図１】
2005058424.tif 000004
【図２】
2005058424.tif 000005
【図３】
2005058424.tif 000006
【図４】
2005058424.tif 000007